(57)【要約】【課題】ダイラタンシー性を示す新規なダイラタンシー性組成物を提供する。【解決手段】水、（Ａ）芳香環を含むモノマー単位を有する高分子化合物、及び（Ｂ）ポリアルキレンオキサイドを含有する、ダイラタンシー性組成物。【選択図】なし【特許請求の範囲】
【請求項１】
水、（Ａ）芳香環を含むモノマー単位を有する高分子化合物、及び（Ｂ）ポリアルキレンオキサイドを含有する、ダイラタンシー性組成物。
【請求項２】
カルシウムの含有量がイオン換算で０ｐｐｍ以上７５０ｐｐｍ以下である、請求項１記載のダイラタンシー性組成物。
【請求項３】
水又は水を含む混合物、（Ａ）芳香環を含むモノマー単位を有する高分子化合物、及び（Ｂ）ポリアルキレンオキサイドを混合する、ダイラタンシー性組成物の製造方法。
【請求項４】
水を含む混合物は、カルシウムの含有量がイオン換算で０ｐｐｍ以上７５０ｐｐｍ以下である、請求項３記載のダイラタンシー性組成物の製造方法。
【請求項５】
液体に、（Ａ）芳香環を含むモノマー単位を有する高分子化合物、及び（Ｂ）ポリアルキレンオキサイドを添加する、ダイラタンシー性の付与方法。
【請求項６】
液体は、カルシウムの含有量がイオン換算で０ｐｐｍ以上７５０ｐｐｍ以下である、請求項５記載のダイラタンシー性の付与方法。
【請求項７】
（Ａ）芳香環を含むモノマー単位を有する高分子化合物、及び（Ｂ）ポリアルキレンオキサイドを含有する、ダイラタンシー性付与剤。
【請求項８】
（Ａ）芳香環を含むモノマー単位を有する高分子化合物、及び（Ｂ）ポリアルキレンオキサイドを混合する、ダイラタンシー性付与剤の製造方法。
【発明の詳細な説明】
【技術分野】
【０００１】
本発明は、ダイラタンシー性組成物、ダイラタンシー性組成物の製造方法、ダイラタンシー性の付与方法、ダイラタンシー性付与剤、及びダイラタンシー性付与剤の製造方法に関する。
【背景技術】
【０００２】
ある種の微細粒子を分散した液体やある種の化合物を含有する水系液体においては、せん断力を加えると、低いせん断力下では低い粘性を示すが、加えるせん断力を増加させると、急激に高い粘性を示す現象、即ち、ダイラタンシー性を示すことが知られている。ダイラタンシー性組成物は、その特徴を生かし、例えば、化粧料成分、保護部材、衝撃吸収材などへの応用が期待されている。
【０００３】
特許文献１には、重量平均分子量が１０万以上であるポリエチレンオキサイド、水膨潤性粘土鉱物及び水を含有するダイラタンシー性組成物が開示されている。
【０００４】
一方、各種用途に、非イオン性高分子化合物と陰イオン性高分子化合物とを組み合わせて用いることが提案されている。特許文献２には、フェノール系樹脂及びアニオン性分散剤を含有するフェノール系水溶液であることを特徴とし、ノニオン性ポリマーと併用するための製紙用樹脂組成物が開示されている。また、特許文献３には、ポリエチレンオキサイド類と、スルホン化率が１０５％以上のナフタレンスルホン酸ホルマリン縮合物類とを有効成分とするセメント混和材が開示されている。
【先行技術文献】
【特許文献】
【０００５】
【特許文献１】特開平１０−１８２４０３号公報
【特許文献２】特開平１１−３１５４９１号公報
【特許文献３】特開２００１−２０６７５３号公報
【発明の概要】
【発明が解決しようとする課題】
【０００６】
本発明は、ダイラタンシー性を示す新規なダイラタンシー性組成物を提供する。また、本発明は、このようなダイラタンシー性組成物を得ることができるダイラタンシー性付与剤を提供する。
【課題を解決するための手段】
【０００７】
本発明は、水、（Ａ）芳香環を含むモノマー単位を有する高分子化合物、及び（Ｂ）ポリアルキレンオキサイドを含有する、ダイラタンシー性組成物に関する。
【０００８】
また、本発明は、水又は水を含む混合物、（Ａ）芳香環を含むモノマー単位を有する高分子化合物、及び（Ｂ）ポリアルキレンオキサイドを混合する、ダイラタンシー性組成物の製造方法に関する。
【０００９】
また、本発明は、液体に、（Ａ）芳香環を含むモノマー単位を有する高分子化合物、及び（Ｂ）ポリアルキレンオキサイドを添加する、ダイラタンシー性の付与方法に関する。
【００１０】
また、本発明は、（Ａ）芳香環を含むモノマー単位を有する高分子化合物、及び（Ｂ）ポリアルキレンオキサイドを含有する、ダイラタンシー性付与剤に関する。
【００１１】
また、本発明は、（Ａ）芳香環を含むモノマー単位を有する高分子化合物、及び（Ｂ）ポリアルキレンオキサイドを混合する、ダイラタンシー性付与剤の製造方法に関する。
【００１２】
以下、（Ａ）芳香環を含むモノマー単位を有する高分子化合物を（Ａ）成分、（Ｂ）ポリアルキレンオキサイドを（Ｂ）成分として説明する。
【発明の効果】
【００１３】
本発明によれば、ダイラタンシー性を示す新規なダイラタンシー性組成物が提供される。
【発明を実施するための形態】
【００１４】
本発明の効果が発現する機序は不明なるも、（Ａ）成分の芳香環と（Ｂ）成分のポリアルキレンオキサイドの相互作用により、構造体を作ると考えられる。そこへさらにせん断が加わることで、柔軟な構造であるポリアルキレンオキサイドの構造が伸び、構造体が効率よく系全体に広がるために粘度が発現し、ダイラタンシー性を示すものと考えられる。
【００１５】
＜ダイラタンシー性組成物及びその製造方法＞
本発明は、水、（Ａ）成分、及び（Ｂ）成分を含有するダイラタンシー性組成物に関する。例えば、後述する実施例１の条件で測定した高せん断下（せん断速度：５１１ｓ−１）での粘度が１５ｍＰａ・ｓ以上となる組成物は、ダイラタンシー性を示すとしてよい。
【００１６】
（Ａ）成分は、芳香環を含むモノマー単位を有する高分子化合物である。
芳香環としては、ベンゼン環、ナフタレン環、アントラセン環、トリアジン環が挙げられる。芳香環を含むモノマー単位としては、ベンゼン環を含むモノマー単位、ナフタレン環を含むモノマー単位、及びトリアジン環を含むモノマー単位から選ばれる１種以上のモノマー単位が挙げられる。
【００１７】
（Ａ）成分は、重量平均分子量が好ましくは１，０００以上１００，０００以下である。この分子量の測定法は、高分子化合物により異なる。
【００１８】
（Ａ）成分は、重量平均分子量が好ましくは１，０００以上１００，０００以下である。この分子量の測定法は、高分子化合物により異なる。
【００１９】
（Ａ）成分の全モノマー単位中における、芳香環を含むモノマー単位の含有量は、（Ｂ）成分との相互作用の観点から、好ましくは５０モル％以上、より好ましくは５１モル％以上、更に好ましくは６０モル％以上、更に好ましくは７０モル％以上、更に好ましくは８０モル％以上、更に好ましくは９０モル％以上である。
ここで、「モノマー単位」とは高分子化合物中の「繰り返しユニット」を意味する。例えば、ナフタレンスルホン酸ナトリウムホルムアルデヒド縮合物の場合、下記式のような「繰り返しユニット」をモノマー単位と呼ぶ。なお、下記式において、ｎは繰り返しユニット数を示す。
【００２０】
【化１】
2020083999.tif 000002
【００２１】
（Ａ）成分としては、ナフタレンスルホン酸ホルムアルデヒド縮合物、リグニンスルホン酸、メラミンスルホン酸ホルムアルデヒド縮合物、及びそれらの塩から選ばれる１種以上の化合物が挙げられる。
【００２２】
（Ａ）成分は、（Ｂ）成分との相互作用の観点から、ナフタレン環を含むモノマー単位を有する高分子化合物が好ましい。
（Ａ）成分としては、より好ましくは、ナフタレンスルホン酸ホルムアルデヒド縮合物又はその塩が挙げられる。ナフタレンスルホン酸ホルムアルデヒド縮合物又はその塩は、ナフタレンスルホン酸とホルムアルデヒドとの縮合物又はその塩である。ナフタレンスルホン酸ホルムアルデヒド縮合物は、性能を損なわない限り、単量体として、例えばメチルナフタレン、エチルナフタレン、ブチルナフタレン、ヒドロキシナフタレン、ナフタレンカルボン酸、アントラセン、フェノール、クレゾール、クレオソート油、タール、メラミン、尿素、スルファニル酸及び／又はこれらの誘導体などのような、ナフタレンスルホン酸と共縮合可能な芳香族化合物と共縮合させても良い。
【００２３】
ナフタレンスルホン酸ホルムアルデヒド縮合物又はその塩は、例えば、マイテイ１５０、デモール  Ｎ、デモール  ＲＮ、デモール  ＭＳ、デモールＳＮ−Ｂ、デモール  ＳＳ−Ｌ（いずれも花王株式会社製）、セルフロー  １２０、ラベリン  ＦＤ−４０、ラベリン  ＦＭ−４５（いずれも第一工業株式会社製）などのような市販品を用いることができる。
【００２４】
ナフタレンスルホン酸ホルムアルデヒド縮合物又はその塩は、（Ｂ）成分との相互作用の観点から、重量平均分子量が、好ましくは１００，０００以下、より好ましくは８０，０００以下、更に好ましくは５０，０００以下、より更に好ましくは３０，０００以下、より更に好ましくは２０，０００以下、より更に好ましくは１５，０００以下である。そして、ナフタレンスルホン酸ホルムアルデヒド縮合物又はその塩は、（Ｂ）成分との相互作用の観点から、重量平均分子量が、好ましくは１，０００以上、より好ましくは３，０００以上、更に好ましくは４，０００以上、より更に好ましくは５，０００以上である。ナフタレンスルホン酸ホルムアルデヒド縮合物は酸の状態あるいは中和物であってもよい。
【００２５】
ナフタレンスルホン酸ホルムアルデヒド縮合物又はその塩の分子量は下記条件にてゲルパーミエーションクロマトグラフィ（ＧＰＣ）を用いて測定することができる。
［ＧＰＣ条件］
カラム：Ｇ４０００ＳＷＸＬ＋Ｇ２０００ＳＷＸＬ（東ソー株式会社）
溶離液：３０ｍＭ ＣＨ３ＣＯＯＮａ／ＣＨ３ＣＮ＝６／４
流量：０．７ｍｌ／ｍｉｎ
検出：ＵＶ２８０ｎｍ
サンプルサイズ：０．２ｍｇ／ｍｌ
標準物質：西尾工業（株）製  ポリスチレンスルホン酸ソーダ換算（単分散ポリスチレンスルホン酸ナトリウム：分子量、２０６、１，８００、４，０００、８，０００、１８，０００、３５，０００、８８，０００、７８０，０００）
検出器：東ソー株式会社  ＵＶ−８０２０
【００２６】
ナフタレンスルホン酸ホルムアルデヒド縮合物又はその塩の製造方法は、例えば、ナフタレンスルホン酸とホルムアルデヒドとを縮合反応により縮合物を得る方法が挙げられる。前記縮合物の中和を行ってもよい。また、中和で副生する水不溶解物を除去してもよい。具体的には、ナフタレンスルホン酸を得るために、ナフタレン１モルに対して、硫酸１．２〜１．４モルを用い、１５０〜１６５℃で２〜５時間反応させてスルホン化物を得る。次いで、該スルホン化物１モルに対して、ホルムアルデヒドとして０．９５〜０．９９モルとなるようにホルマリンを８５〜９５℃で、３〜６時間かけて滴下し、滴下後９５〜１０５℃で縮合反応を行う。更に、得られる縮合物の水溶液は酸性度が高いので貯槽等の金属腐食を抑制する観点から、得られた縮合物に、水と中和剤を加え、８０〜９５℃で中和工程を行うことができる。中和剤は、ナフタレンスルホン酸と未反応硫酸に対してそれぞれ１．０〜１．１モル倍添加することが好ましい。また、中和により生じる水不溶解物を除去することができ、その方法として好ましくは濾過による分離が挙げられる。これらの工程によって、ナフタレンスルホン酸ホルムアルデヒド縮合物水溶性塩の水溶液が得られる。この水溶液は、そのまま（Ａ）成分の水溶液として使用することができる。更に必要に応じて該水溶液を乾燥、粉末化して粉末状のナフタレンスルホン酸ホルムアルデヒド縮合物の塩を得ることができ、これを粉末状の（Ａ）成分として使用することができる。
乾燥、粉末化は、噴霧乾燥、ドラム乾燥、凍結乾燥等により行うことができる。
【００２７】
（Ａ）成分としては、リグニンスルホン酸、メラミンスルホン酸ホルムアルデヒド縮合物、及びそれらの塩から選ばれる１種以上の化合物が挙げられる。
【００２８】
リグニンスルホン酸又はその塩は、リグニンの分解物の一部を亜硫酸などでスルホン化されたもの又はその塩である。塩として、例えばアルカリ金属塩、アルカリ土類金属塩、アンモニウム塩、アミン塩等が挙げられ、好ましくはナトリウム塩、カリウム塩などのアルカリ金属塩である。又これらに含まれる還元性糖類を限外ろ過により精製したものは、硬化遅延が低減されることから好ましい。
【００２９】
リグニンスルホン酸又はその塩は、木材から抽出されるリグニンを誘導体化して得られる高分子化合物である。リグニンスルホン酸又はその塩は、例えば、セメントや石膏などの水硬性粉体を含有する水硬性組成物用の分散剤として知られている。
【００３０】
リグニンスルホン酸又はその塩は、性能を損なわない限り、リグニンの分解物やスルホン化した際の副生成物等を含んでよい。
【００３１】
リグニンスルホン酸又はその塩は、例えば、ＢＡＳＦ社製のマスターポゾリス＃７０、マスターポゾリス＃７２、日本製紙株式会社製のサンエキス２５２、日本シーカ社製のプラストクリートＮＣなどのような市販品を用いることができる。
【００３２】
メラミンスルホン酸ホルムアルデヒド縮合物又はその塩は、メラミンにホルムアルデヒドを反応させて得られたＮ−メチロール化メラミンに重亜硫酸塩を反応させてメチロール基の一部をスルホメチル化し、次いで酸を加えてメチロール基を脱水縮合させてホルムアルデヒド縮合物とし、アルカリで中和して得られる公知の化合物である（例えば特公昭６３−３７０５８号公報参照）。アルカリとしては、アルカリ金属又はアルカリ土類金属の水酸化物、アンモニア、モノ、ジ、トリアルキル（炭素数２〜８）アミン、モノ、ジ、トリアルカノール（炭素数２〜８）アミン等を挙げることができる。
【００３３】
市販品として、マイテイ１５０Ｖ−２（花王（株）製）、ＳＭＦ−ＰＧ（日産化学工業（株））、メルフロー（三井化学（株））、メルメントＦ−１０（昭和電工（株）製）、スーパーメラミン（日産化学社製）、フローリックＭＳ（フローリック社製）、メルメントＦ４０００、メルメントＦ１０Ｍ、メルメントＦ２４５（いずれもＢＡＳＦジャパン社製）等がある。
【００３４】
メラミンスルホン酸ホルムアルデヒド縮合物の分子量は、好ましくは１，０００以上、より好ましくは３，０００以上、更に好ましくは５，０００以上、そして、好ましくは１００，０００以下、より好ましくは５０，０００以下、更に好ましくは２０，０００以下である（ゲルパーミエーションクロマトグラフィー法、ポリスチレンスルホン酸換算）。
【００３５】
本発明の（Ｂ）成分は、ポリアルキレンオキサイドである。ポリアルキレンオキサイドの構成単位であるアルキレンオキサイドは、炭素数２以上４以下のアルキレンオキサイドが好ましい。（Ｂ）成分は、ポリエチレンオキサイドが好ましい。
【００３６】
（Ｂ）成分は、（Ａ）成分と併用した場合のダイラタンシー性付与効果の観点から、重量平均分子量が、好ましくは１万以上、より好ましくは２０万以上、更に好ましくは５０万以上、より更に好ましくは２００万以上、より更に好ましくは４００万以上、そして、好ましくは１億以下、より好ましくは５，０００万以下、更に好ましくは３，０００万以下、より更に好ましくは１，０００万以下、より更に好ましくは８００万以下である。
【００３７】
（Ｂ）成分の重量平均分子量は、市販品の場合は商品情報（カタログなど）に基づいた値を採用してよい。また、重量平均分子量が未知の場合でも、ポリエチレンオキサイドの重量平均分子量は、水溶液の粘度と相関があるため、次の方法で求めた値を採用してもよい。すなわち、測定対象のポリエチレンオキサイドから、下記基準表を参照して、各種濃度の水溶液（以下、サンプル水溶液という）を調製する。サンプル水溶液の粘度を、Ｂ型粘度計を用い、２５℃、Ｎｏ．２ローター、３０ｒｐｍ、１分後の条件で測定する。得られた粘度から、該当する重量平均分子量を求める。なお、この基準表は、重量平均分子量が既知のポリエチレンオキサイドを用いて作成したものである。基準表中、ＰＥＯは、ポリエチレンオキサイドの意味である。
【００３８】
2020083999.tif 000003
【００３９】
本発明のダイラタンシー性組成物は、（Ａ）成分を、好ましくは０．００１質量％以上、より好ましくは０．００５質量％以上、そして、好ましくは２０質量％以下、より好ましくは１８質量％以下含有する。
【００４０】
本発明のダイラタンシー性組成物は、（Ｂ）成分を、好ましくは０．００１質量％以上、より好ましくは０．００１５質量％以上、そして、好ましくは２０質量％以下、より好ましくは１６質量％以下含有する。
【００４１】
本発明のダイラタンシー性組成物は、（Ａ）成分と（Ｂ）成分とを合計で、好ましくは０．００５質量％以上、より好ましくは０．０２５質量％以上、そして、好ましくは２０質量％以下含有する。
【００４２】
本発明のダイラタンシー性組成物は、（Ａ）成分の含有量と（Ｂ）成分の含有量の質量比である（Ａ）／（Ｂ）が、好ましくは０．１以上、より好ましくは０．２５以上、そして、好ましくは２０以下、より好ましくは１２以下である。
【００４３】
本発明のダイラタンシー性組成物は、用途などを考慮して、水、（Ａ）成分及び（Ｂ）成分以外の成分を含有することができる。
【００４４】
本発明のダイラタンシー性組成物は、金属を含有するものであってよい。例えば、カルシウムなどの金属を所定濃度で含有する組成物であってよい。一例として、本発明のダイラタンシー性組成物は、カルシウムの含有量がイオン換算で０ｐｐｍ以上７５０ｐｐｍ以下、好ましくは５００ｐｐｍ以下であってよい。
【００４５】
本発明のダイラタンシー性組成物は、例えば、粘度調整剤、摩擦低減剤、衝撃吸収剤、保湿剤、化粧料、洗浄剤などとして有用であると考えられる。また、本発明のダイラタンシー性組成物は、シェールオイルやシェールガスの採掘の際に用いられる水圧破砕法におけるフラクチャリング流体の成分として用いることができる。水圧破砕工法は、地下の岩体に超高圧のフラクチャリング流体を注入して、亀裂を生じさせ、シェールオイルやシェールガスなどを採取する方法であるが、本発明のダイラタンシー組成物は、このフラクチャリング流体として好適に用いることができる。本発明のダイラタンシー性組成物は、水圧破砕工法のフラクチャリング流体用であってよい。すなわち、本発明は、水、（Ａ）成分及び（Ｂ）成分を含有する、水圧破砕工法のフラクチャリング流体用ダイラタンシー性組成物が提供される。
【００４６】
本発明により、水、（Ａ）成分及び（Ｂ）成分を含有する、水圧破砕工法用フラクチャリング流体組成物が提供される。
また、本発明により、水、（Ａ）成分及び（Ｂ）成分を含有する組成物の、水圧破砕工法用フラクチャリング流体としての使用が提供される。
前記フラクチャリング流体組成物や前記使用には、本発明のダイラタンシー性用組成物で述べた事項を適宜適用することができる。
【００４７】
本発明のダイラタンシー性組成物は、水、（Ａ）成分及び（Ｂ）成分を混合することで製造することができる。この場合、前記の含有量を混合量に置き換えて適用できる。
【００４８】
本発明のダイラタンシー性組成物は、液体組成物であることが好ましい。液体組成物は、溶液、分散液、いずれでもよい。
【００４９】
本発明のダイラタンシー性組成物の製造方法では、水は、水又は水を含む混合物の意味であってよい。また、水は、金属、例えばカルシウムを、イオン換算で前記範囲の濃度で含有するものであってよい。例えば、水を含む混合物は、カルシウムの含有量がイオン換算で０ｐｐｍ以上７５０ｐｐｍ以下、好ましくは５００ｐｐｍ以下であってよい。従って、例えば、本発明では、カルシウムの含有量がイオン換算で０ｐｐｍ以上７５０ｐｐｍ以下、好ましくは５００ｐｐｍ以下である水、（Ａ）成分及び（Ｂ）成分を混合して、本発明のダイラタンシー性組成物を製造することができる。
【００５０】
本発明は、水、（Ａ）成分及び（Ｂ）成分を含有する組成物の、ダイラタンシー性組成物としての使用を含む。この使用には、本発明のダイラタンシー性組成物及びその製造方法で述べた事項を適宜適用することができる。
【００５１】
＜ダイラタンシー性の付与方法＞
本発明は、（Ａ）成分と（Ｂ）成分とを併用することで、水、水溶液、水分散液などの液体にダイラタンシー性を付与できることを見出したものである。
本発明により、液体、例えば水を含む液体に、（Ａ）芳香環を含むモノマー単位を有する高分子化合物、及び（Ｂ）ポリアルキレンオキサイドを添加する、ダイラタンシー性の付与方法が提供される。
本発明のダイラタンシー性の付与方法において、（Ａ）成分、（Ｂ）成分の具体例及び好ましい態様はそれぞれ本発明のダイラタンシー性組成物と同じである。また、ダイラタンシー性組成物及びその製造方法で述べた事項は、適宜、本発明のダイラタンシー性の付与方法に適用することができる。
【００５２】
本発明のダイラタンシー性の付与方法では、水は、水又は水を含む混合物の意味であってよい。また、液体は、スラリーなどの固体を含むものであってよい。
【００５３】
本発明のダイラタンシー性の付与方法は、対象物である液体は、金属を含有するものであってよい。例えば、カルシウムなどの金属を金属イオンとして所定濃度で含有する液体であってよい。一例として、本発明のダイラタンシー性の付与方法は、カルシウムの含有量がイオン換算で０ｐｐｍ以上７５０ｐｐｍ以下、好ましくは５００ｐｐｍ以下である液体を対象とすることができる。好ましくは、水を含む液体であって、カルシウムの含有量がイオン換算で０ｐｐｍ以上７５０ｐｐｍ以下、好ましくは５００ｐｐｍ以下である液体を対象とすることができる。
【００５４】
＜ダイラタンシー性付与剤及びその製造方法＞
本発明のダイラタンシー付与剤において、（Ａ）成分、（Ｂ）成分の具体例及び好ましい態様は、それぞれ、本発明のダイラタンシー性組成物と同じである。また、本発明のダイラタンシー性組成物及びその製造方法並びにダイラタンシー性の付与方法で述べた事項は、適宜、本発明のダイラタンシー性付与剤及びその製造方法に適用することができる。
【００５５】
本発明のダイラタンシー性付与剤は、（Ａ）成分を、好ましくは０．００１質量％以上、より好ましくは０．００５質量％以上、そして、好ましくは９５質量％以下、より好ましくは９０質量％以下含有する。
【００５６】
本発明のダイラタンシー性付与剤は、固形分中、（Ａ）成分を、好ましくは５質量％以上、より好ましくは１０質量％以上、そして、好ましくは９５質量％以下、より好ましくは９０質量％以下含有する。
【００５７】
本発明のダイラタンシー性付与剤は、（Ｂ）成分を、好ましくは０．００１質量％以上、より好ましくは０．００１５質量％以上、そして、好ましくは９５質量％以下、より好ましくは９０質量％以下含有する。
【００５８】
本発明のダイラタンシー性付与剤は、固形分中、（Ｂ）成分を、好ましくは５質量％以上、より好ましくは１０質量％以上、そして、好ましくは９５質量％以下、より好ましくは９０質量％以下含有する。
【００５９】
本発明のダイラタンシー性付与剤は、（Ａ）成分と（Ｂ）成分とを合計で、好ましくは０．００５質量％以上、より好ましくは０．０２５質量％以上、そして、好ましくは１００質量％以下含有する。
【００６０】
本発明のダイラタンシー性付与剤は、固形分中、（Ａ）成分と（Ｂ）成分とを合計で、好ましくは１質量％以上、より好ましくは５質量％以上、そして、好ましくは１００質量％以下含有する。
【００６１】
本発明のダイラタンシー性付与剤は、（Ａ）成分と（Ｂ）成分とからなるものであってよい。つまり、本発明のダイラタンシー性付与剤は、（Ａ）成分と（Ｂ）成分を１００質量％含有するものであってよい。
また、本発明のダイラタンシー性付与剤は、（Ａ）成分及び（Ｂ）成分を含有するダイラタンシー性付与剤組成物であってよい。
【００６２】
本発明のダイラタンシー性付与剤は、（Ａ）成分の含有量と（Ｂ）成分の含有量の質量比である（Ａ）／（Ｂ）が、好ましくは０．１以上、より好ましくは０．２５以上、そして、好ましくは２０以下、より好ましくは１２以下である。
【００６３】
本発明のダイラタンシー性付与剤は、任意に、腐食防止剤、スケール防止剤、摩擦低減剤などを含有することができる。
【００６４】
本発明のダイラタンシー性付与剤の形態は、液体、固体、いずれでもよい。
【００６５】
本発明のダイラタンシー性付与剤は、（Ａ）成分と（Ｂ）成分とを混合することで製造することができる。この場合、前記の含有量を混合量に置き換えて適用できる。
【００６６】
本発明のダイラタンシー性付与剤は、金属を含有する対象物に適用することができる。例えば、カルシウムなどの金属を所定濃度で含有する対象物に適用することができる。一例として、本発明のダイラタンシー性付与剤は、カルシウムの含有量がイオン換算で０ｐｐｍ以上７５０ｐｐｍ以下、好ましくは５００ｐｐｍ以下である混合物用であってよい。
【００６７】
本発明は、（Ａ）成分及び（Ｂ）成分を含有する組成物の、ダイラタンシー性付与剤としての使用を含む。この使用には、本発明のダイラタンシー性付与剤及びその製造方法で述べた事項を適宜適用することができる。
【実施例】
【００６８】
＜実施例１及び比較例１＞
ダイラタンシー性付与剤として表１の（Ａ）成分と（Ｂ）成分とを用い、それぞれ表１の添加量で、水に添加した。その際、水に（Ｂ）成分を混合した後、（Ａ）成分を混合した。この混合物１００ｍｌをナスフラスコに移し、４００ｒｐｍで３０秒撹拌してサンプルのダイラタンシー性組成物を調製した。サンプルの高せん断下での粘度を、次の装置と条件で測定した。結果を表１に示す。
・測定装置：（株）アントンパール・ジャパン製  ＭＣＲ３０１
・アプリケーション：ＲＨＥＯＰＬＵＳ
・測定治具
ペルチェ：Ｃ−ＰＴＤ２００、
上部治具：ボブカップ型ＣＣ−２７（直径２６．６６ｍｍ、長さ３９．９７ｍｍ）
・測定条件
せん断速度：５１１ｓ−１
測定時間：５分（せん断開始５分後の値を採用）
【００６９】
【表１】
2020083999.tif 000004
【００７０】
表中、ＮＳＦは、ナフタレンスルホン酸ホルムアルデヒド縮合物ナトリウム塩、ＰＥＯは、ポリエチレンオキサイド、Ｍｗは重量平均分子量を意味する（以下同様）。
【００７１】
＜実施例２及び比較例２＞
表２のダイラタンシー性付与剤を用いて実施例１と同様にサンプルの高せん断下での粘度を測定した。ただし、水は、表２の濃度で金属塩を含有する水を用いた。結果を表２に示す。
【００７２】
【表２】
2020083999.tif 000005
【００７３】
＜実施例３及び比較例３＞
表３のダイラタンシー性付与剤を用いて実施例２と同様にサンプルの粘度を測定した。粘度は、高せん断下での粘度の他に、せん断速度を１．０ｓ−１とした低せん断下での粘度も測定した。結果を表３に示す。
【００７４】
【表３】
2020083999.tif 000006
【００７５】
実施例３−１のサンプルは、低せん断下では粘度が低く、高せん断下では粘度が高くなっている。すなわち、このサンプルは、高いせん断により増粘するものであり、ダイラタンシー性を示すことがわかる。一方、比較例３−１のサンプルは、低せん断下での粘度が高く、高せん断下では粘度が低くなっている。すなわち、このサンプルは、実施例３−１とは異なり、ダイラタンシー性を示さないことがわかる。